(57)【要約】【課題】耐溶剤性、防汚性、及び、基材との密着性に優れる塗膜を形成することができる水性分散体を提供する。【解決手段】複合重合体粒子、ポリイソシアネート化合物及び水を含む水性分散体であって、上記複合重合体粒子は、フルオロポリマー（Ａ）とアクリルポリマー（Ｂ）とからなり、フルオロポリマー（Ａ）及びアクリルポリマー（Ｂ）のいずれか一方又は両方が、水酸基及び加水分解性シリル基を含有することを特徴とする水性分散体。【選択図】なし【特許請求の範囲】
【請求項１】
複合重合体粒子、ポリイソシアネート化合物及び水を含む水性分散体であって、
前記複合重合体粒子は、フルオロポリマー（Ａ）とアクリルポリマー（Ｂ）とからなり、フルオロポリマー（Ａ）及びアクリルポリマー（Ｂ）のいずれか一方又は両方が、水酸基及び加水分解性シリル基を含有する
ことを特徴とする水性分散体。
【請求項２】
フルオロポリマー（Ａ）は、フッ化ビニル、ビニリデンフルオライド、テトラフルオロエチレン、ヘキサフルオロプロピレン、及び、クロロトリフルオロエチレンからなる群より選択される少なくとも１種のフルオロオレフィン単位を含む請求項１記載の水性分散体。
【請求項３】
アクリルポリマー（Ｂ）は、水酸基含有（メタ）アクリル酸エステル単位及び加水分解性シリル基含有不飽和単量体単位を含む請求項１又は２記載の水性分散体。
【請求項４】
アクリルポリマー（Ｂ）は、アクリル酸エステル単位、メタクリル酸エステル単位、不飽和カルボン酸単位、水酸基含有（メタ）アクリル酸エステル単位及び加水分解性シリル基含有不飽和単量体単位を含む請求項１、２又は３記載の水性分散体。
【請求項５】
複合重合体粒子は、ガラス転移温度が０〜７０℃である請求項１、２、３又は４記載の水性分散体。
【請求項６】
フルオロポリマー（Ａ）及びアクリルポリマー（Ｂ）が含有する水酸基１当量に対して、０．５〜５．０当量のポリイソシアネート化合物を含む請求項１、２、３、４又は５記載の水性分散体。
【請求項７】
更に、造膜助剤を含む請求項１、２、３、４、５又は６記載の水性分散体。
【請求項８】
水性塗料である請求項１、２、３、４、５、６又は７記載の水性分散体。
【請求項９】
請求項１、２、３、４、５、６、７又は８記載の水性分散体から得られることを特徴とする塗膜。
【請求項１０】
請求項１、２、３、４、５、６、７又は８記載の水性分散体を基材に塗装することにより得られることを特徴とする塗装物品。
【請求項１１】
シロキサン結合及びウレタン結合を有することを特徴とする含フッ素塗膜。
【請求項１２】
ポリイソシアネート化合物及び造膜助剤を溶媒に溶解又は分散させることにより溶液を調製する工程、及び、
フルオロポリマー（Ａ）及びアクリルポリマー（Ｂ）を含む水性分散体に、前記溶液を添加する工程を含む
ことを特徴とする製造方法。
【請求項１３】
前記水性分散体は、複合重合体粒子及び水を含み、前記複合重合体粒子は、フルオロポリマー（Ａ）とアクリルポリマー（Ｂ）とからなり、フルオロポリマー（Ａ）及びアクリルポリマー（Ｂ）のいずれか一方又は両方が、水酸基及び加水分解性シリル基を含有する請求項１２記載の製造方法。
【発明の詳細な説明】
【技術分野】
【０００１】
本発明は、水性分散体、塗膜及び塗装物品に関する。
【背景技術】
【０００２】
アクリル系単量体をシード重合用の単量体とする含フッ素シード重合体は、含まれるフッ素重合体の耐候性、耐薬品性、耐溶剤性、耐熱性、防汚性と、アクリル系重合体の加工性、透明性、密着性、造膜性を活かし、各種の製品の原料、あるいは塗料の塗膜形成成分として、自動車工業、半導体工業、化学工業、塗料等の広い産業分野において使用されている。
【０００３】
特許文献１には、水酸基を有する含フッ素系共重合体水性分散液および水分散可能なポリイソシアネート化合物が水に分散されてなる含フッ素共重合体水性塗料用組成物が記載されており、含フッ素系共重合体水性分散液として、含フッ素系重合体の粒子１００重量部の存在下に、アルキル基の炭素数が１〜１８のアクリル酸アルキルエステルおよび／またはアルキル基の炭素数が１〜１８のメタクリル酸アルキルエステルならびにこれらのエステルとの共重合が可能なエチレン性不飽和単量体を含有している単量体混合物１０〜４００重量部を水性媒体中において乳化重合して得られるものが記載されている。
【０００４】
特許文献２には、フッ化ビニリデン系重合体粒子１００重量部の存在下に、アルキル基の炭素数が１〜１８のアクリル酸アルキルエステルおよび／またはアルキル基の炭素数が１〜１８のメタクリル酸アルキルエステル、ならびに必要に応じてこれら単量体と共重合可能なエチレン系不飽和化合物を含有する単量体混合物５〜９５重量部を水性媒体中で乳化重合して得られ、かつ重合体平均粒子径が０．０５〜３μｍであることを特徴とするフッ素系重合体水性分散液が記載されている。
【０００５】
特許文献３には、含フッ素重合体の粒子をシード粒子とし、アクリル酸エステル及びメタクリル酸エステルからなる群より選択される少なくとも一種の単量体、不飽和カルボン酸類、並びに、加水分解性シリル基含有単量体をシード重合して得られる重合体粒子（Ａ）と、アジリジン基、カルボジイミド基及びオキサゾリン基からなる群より選択される少なくとも１種の基を有する架橋剤（Ｂ）とからなることを特徴とする組成物が記載されている。
【０００６】
特許文献４には、（ａ）有機合成樹脂のエマルション、（ｂ）カップリング剤、および（ｃ）前記有機合成樹脂（ａ）以外でかつ前記カップリング剤（ｂ）と反応し得る基を有する親水化用有機化合物からなる低汚染型水性塗料用樹脂組成物が記載されており、有機合成樹脂のエマルションとして、含フッ素重合体の粒子の存在下に、アクリル酸メチル等の反応性α，β−不飽和基を有する単量体をシード重合して得られる含フッ素シード重合体のエマルションが記載されている。
【０００７】
特許文献５には、（Ａ）構造単位としてテトラフルオロエチレン単位、ヘキサフルオロプロピレン単位およびクロロトリフルオロエチレン単位よりなる群から選ばれる少なくとも１種のフルオロオレフィン単位ならびにフッ化ビニリデン単位を含むフッ化ビニリデン系重合体と、（Ｂ）該フッ化ビニリデン系重合体（Ａ）と相溶性の（メタ）アクリル酸エステル単位、該フッ化ビニリデン系重合体（Ａ）と非相溶性の（メタ）アクリル酸エステル単位および加熱により架橋可能な架橋性基を有する（メタ）アクリル系単量体単位を含む架橋性アクリル系重合体（Ｂ）とからなるアクリル−フッ素複合重合体粒子が記載されている。
【先行技術文献】
【特許文献】
【０００８】
【特許文献１】国際公開第２００２／０３４８４９号
【特許文献２】特開平３−７７８４号公報
【特許文献３】国際公開第２０１３／０４７８８０号
【特許文献４】特開２００１−７２９２８号公報
【特許文献５】国際公開第２０１２／０４３５８０号
【発明の概要】
【発明が解決しようとする課題】
【０００９】
しかしながら、耐溶剤性、防汚性、及び、基材との密着性に優れる塗膜を形成することができる含フッ素シード重合体を含む水性分散体は知られていない。
【００１０】
本発明は、上記現状に鑑み、耐溶剤性、防汚性（汚れ拭き取り性）、及び、基材との密着性に優れる塗膜を形成することができる水性分散体を提供することを目的とする。
【課題を解決するための手段】
【００１１】
本発明は、複合重合体粒子、ポリイソシアネート化合物及び水を含む水性分散体であって、
上記複合重合体粒子は、フルオロポリマー（Ａ）とアクリルポリマー（Ｂ）とからなり、フルオロポリマー（Ａ）及びアクリルポリマー（Ｂ）のいずれか一方又は両方が、水酸基及び加水分解性シリル基を含有することを特徴とする水性分散体である。
【００１２】
上記フルオロポリマー（Ａ）は、フッ化ビニル、ビニリデンフルオライド、テトラフルオロエチレン、ヘキサフルオロプロピレン、及び、クロロトリフルオロエチレンからなる群より選択される少なくとも１種のフルオロオレフィン単位を含むことが好ましい。
【００１３】
アクリルポリマー（Ｂ）は、水酸基含有（メタ）アクリル酸エステル単位及び加水分解性シリル基含有不飽和単量体単位を含むことが好ましい。
【００１４】
アクリルポリマー（Ｂ）は、アクリル酸エステル単位、メタクリル酸エステル単位、不飽和カルボン酸単位、水酸基含有（メタ）アクリル酸エステル単位及び加水分解性シリル基含有不飽和単量体単位を含むことが好ましい。
【００１５】
上記複合重合体粒子は、ガラス転移温度が０〜７０℃であることが好ましい。
【００１６】
上記水性分散体は、フルオロポリマー（Ａ）及びアクリルポリマー（Ｂ）が含有する水酸基１当量に対して、０．５〜５．０当量のポリイソシアネート化合物を含むことが好ましい。
【００１７】
上記水性分散体は、更に、造膜助剤を含むことが好ましい。
【００１８】
上記水性分散体は、水性塗料であることが好ましい。
【００１９】
本発明は、上述の水性分散体から得られることを特徴とする塗膜でもある。
【００２０】
本発明は、上述の水性分散体を基材に塗装することにより得られることを特徴とする塗装物品でもある。
【００２１】
本発明は、シロキサン結合及びウレタン結合を有することを特徴とする含フッ素塗膜でもある。
【００２２】
本発明は、ポリイソシアネート化合物及び造膜助剤を溶媒に溶解又は分散させることにより溶液を調製する工程、及び、フルオロポリマー（Ａ）及びアクリルポリマー（Ｂ）を含む水性分散体に、上記溶液を添加する工程を含むことを特徴とする製造方法でもある。
【００２３】
上記製造方法において、上記水性分散体は、複合重合体粒子及び水を含み、上記複合重合体粒子は、フルオロポリマー（Ａ）とアクリルポリマー（Ｂ）とからなり、フルオロポリマー（Ａ）及びアクリルポリマー（Ｂ）のいずれか一方又は両方が、水酸基及び加水分解性シリル基を含有することが好ましい。
【発明の効果】
【００２４】
本発明の水性分散体は、上記構成を備えることから、耐溶剤性、防汚性、及び、基材との密着性に優れる塗膜を形成することができる。
上記防汚性とは、後述する実施例で採用した評価方法から明らかであるとおり、塗膜に対して油性の赤、黒、青のマジックで線を引き、室温にて２４時間放置後、エタノールを染み込ませたガーゼで拭き取った場合に、上記線を容易に拭き取ることができる特性をいう。
【００２５】
本発明の塗膜は、上記構成を備えることから、耐溶剤性、防汚性、及び、基材との密着性に優れる。
【発明を実施するための形態】
【００２６】
以下、本発明を具体的に説明する。
【００２７】
本発明の水性分散体は、複合重合体粒子、ポリイソシアネート化合物及び水を含む。
【００２８】
上記複合重合体粒子は、フルオロポリマー（Ａ）とアクリルポリマー（Ｂ）とからなり、フルオロポリマー（Ａ）及びアクリルポリマー（Ｂ）のいずれか一方又は両方が、水酸基及び加水分解性シリル基を含有することを特徴とする。本発明の水性分散体は、水酸基及び加水分解性シリル基を含有するポリマーから構成される複合重合体粒子を含むことから、耐溶剤性、防汚性、及び、基材との密着性に優れる塗膜を形成することができる。水酸基及び加水分解性シリル基のいずれかが欠けると、優れた塗膜を形成できない。
【００２９】
上記複合重合体粒子は、フルオロポリマー（Ａ）とアクリルポリマー（Ｂ）とを同一粒子内に含有していることが好ましい。フルオロポリマー（Ａ）とアクリルポリマー（Ｂ）とが同一粒子内に存在している場合、両者は化学的に結合していてもよいし、結合していなくてもよい。
【００３０】
水酸基及び加水分解性シリル基は、フルオロポリマー（Ａ）又はアクリルポリマー（Ｂ）のいずれかが含有していればよく、一方のポリマーが水酸基を含有しており、もう一方のポリマーが加水分解性シリル基を含有していてもよい。製造が容易である点で、アクリルポリマー（Ｂ）が水酸基及び加水分解性シリル基を含有していることが好ましい。
【００３１】
本明細書において、上記水酸基は、−ＯＨで示される基であるが、カルボキシ基（−ＣＯＯＨ）の一部を構成する水酸基を含まない。
【００３２】
上記加水分解性シリル基としては、一般式：
−ＳｉＸ１ｎＸ２３−ｎ（Ｘ１はＣ１−１０のアルコキシ基、Ｘ２はＨ又はＣ１−１０のアルキル基、ｎは１〜３の整数を表す。）で示される基であることが好ましい。
塗膜の耐溶剤性向上の観点から上記加水分解性シリル基が複合粒子中でシリル基同士の架橋反応する必要があるため、その反応性は高い方がよく、上記加水分解性シリル基は、−Ｓｉ（ＯＣＨ３）ｎＸ２３−ｎ又は−Ｓｉ（ＯＣ２Ｈ５）ｎＸ２３−ｎであることがより好ましく、−Ｓｉ（ＯＣＨ３）３又は−Ｓｉ（ＯＣ２Ｈ５）３であることが更に好ましい。
【００３３】
上記複合重合体粒子において、フルオロポリマー（Ａ）とアクリルポリマー（Ｂ）との質量比（Ａ／Ｂ）が９０／１０〜１０／９０であることが好ましく、８０／２０〜２０／８０であることがより好ましく、７０／３０以下であることが更に好ましく、３０／７０以上であることが更に好ましく、５０／５０以上が特に好ましい。質量比（Ａ／Ｂ）が上記範囲内にあると、耐溶剤性、防汚性、及び、基材との密着性により一層優れる塗膜を形成することができる。フルオロポリマー（Ａ）が多すぎると塗膜の防汚性は向上するが塗膜の造膜性が低下する恐れがある。アクリルポリマー（Ｂ）が多すぎると塗膜の造膜性は向上するが、塗膜の防汚性が低下する恐れがある。
【００３４】
フルオロポリマー（Ａ）は、フルオロオレフィン単位を含むことが好ましい。上記フルオロオレフィンとしては、例えば、テトラフルオロエチレン（ＴＦＥ）、ヘキサフルオロプロピレン（ＨＦＰ）、パーフルオロ（アルキルビニルエーテル）（ＰＡＶＥ）、
【００３５】
【化１】
2016204662.tif 000002
【００３６】
などのパーフルオロオレフィン；クロロトリフルオロエチレン（ＣＴＦＥ）、フッ化ビニル（ＶＦ）、ビニリデンフルオライド（ＶｄＦ）、トリフルオロエチレン、トリフルオロプロピレン、ヘキサフルオロイソブテン、２，３，３，３−テトラフルオロプロペン、１，３，３，３−テトラフルオロプロペン、１，１，３，３，３−ペンタフルオロプロペンなどの非パーフルオロオレフィンが挙げられる。パーフルオロ（アルキルビニルエーテル）としては、パーフルオロ（メチルビニルエーテル）（ＰＭＶＥ）、パーフルオロ（エチルビニルエーテル）（ＰＥＶＥ）、パーフルオロ（プロピルビニルエーテル）（ＰＰＶＥ）などが挙げられる。
【００３７】
また、上記フルオロオレフィンとして、官能基含有フルオロオレフィンも使用できる。
上記官能基含有フルオロオレフィンとしては、例えば、一般式：
ＣＸ３２＝ＣＸ４−（Ｒｆ）ｍ−Ｙ１
（式中、Ｙ１は−ＯＨ、−ＣＯＯＭ２、−ＳＯ２Ｆ、−ＳＯ３Ｍ２（Ｍ２は水素原子、ＮＨ４基またはアルカリ金属）、カルボン酸塩、カルボキシエステル基、エポキシ基またはシアノ基；Ｘ３およびＸ４は同じかまたは異なりいずれも水素原子またはフッ素原子；Ｒｆは炭素数１〜４０の２価の含フッ素アルキレン基若しくは含フッ素オキシアルキレン基、または炭素数２〜４０のエーテル結合を含有する２価の含フッ素アルキレン基若しくは含フッ素オキシアルキレン基；ｍは０または１）で示される化合物が挙げられる。
【００３８】
上記官能基含有フルオロオレフィンの具体例としては、例えば、
【００３９】
【化２】
2016204662.tif 000003
【００４０】
【化３】
2016204662.tif 000004
【００４１】
等が挙げられる。
【００４２】
上記フルオロオレフィンとして、ヨウ素含有モノマー、例えば、特公平５−６３４８２号公報や特開昭６２−１２７３４号公報に記載されているパーフルオロ（６，６−ジヒドロ−６−ヨード−３−オキサ−１−ヘキセン）、パーフルオロ（５−ヨード−３−オキサ−１−ペンテン）などのパーフルオロビニルエーテルのヨウ素化物も使用できる。
【００４３】
なかでも、上記フルオロオレフィンとしては、フッ化ビニル、ビニリデンフルオライド、テトラフルオロエチレン、ヘキサフルオロプロピレン、及び、クロロトリフルオロエチレンからなる群より選択される少なくとも１種であることが好ましい。
【００４４】
また、上記フルオロオレフィンとしては、ビニリデンフルオライドと、テトラフルオロエチレン、ヘキサフルオロプロピレン及びクロロトリフルオロエチレンからなる群より選択される少なくとも１種と、であることがより好ましい。
【００４５】
フルオロポリマー（Ａ）は、上記フルオロオレフィン単位の他に、フルオロオレフィンと共重合可能な非フッ素系単量体単位を含んでいてもよい。上記フルオロオレフィンと共重合可能な非フッ素系単量体としては、例えば、エチレン、プロピレン、イソブチレンなどのオレフィン類、ビニルエーテル系単量体、アリルエーテル系単量体、ビニルエステル系単量体、アクリル系単量体、メタクリル系単量体などが挙げられる。
【００４６】
フルオロポリマー（Ａ）は、耐溶剤性、防汚性、及び、基材との密着性により一層優れる塗膜を形成することができることから、フルオロオレフィン単位として、ビニリデンフルオライド単位を含むことが好ましい。アクリルポリマー（Ｂ）との相溶性の観点からは、フルオロポリマー（Ａ）は、ビニリデンフルオライド単位が、フルオロポリマー（Ａ）を構成する全重合単位に対して５０モル％以上であることが好ましく、７０モル％以上であることがより好ましく、９５モル％以下であることが好ましい。
【００４７】
フルオロポリマー（Ａ）としては、ＶｄＦ／ＴＦＥ／ＣＴＦＥ共重合体、ＶｄＦ／ＴＦＥ共重合体、ＶｄＦ／ＴＦＥ／ＨＦＰ共重合体、ＶｄＦ／ＣＴＦＥ共重合体、ＶｄＦ／ＨＦＰ共重合体、及び、ＰＶｄＦからなる群より選択される少なくとも１種であることが好ましく、ＶｄＦ／ＴＦＥ／ＣＴＦＥ＝４０〜９９／１〜５０／０〜３０（モル％）、ＶｄＦ／ＴＦＥ＝５０〜９９／１〜５０（モル％）、ＶｄＦ／ＴＦＥ／ＨＦＰ＝４５〜９９／０〜３５／５〜５０（モル％）、ＶｄＦ／ＣＴＦＥ＝４０〜９９／１〜３０（モル％）、及び、ＶｄＦ／ＨＦＰ＝５０〜９９／１〜５０（モル％）からなる群より選択される少なくとも１種であることがより好ましい。
【００４８】
アクリルポリマー（Ｂ）は、少なくともアクリルモノマー単位を含むことが好ましい。上記アクリルモノマーとしては、（メタ）アクリル酸エステルであることが好ましい。
【００４９】
本明細書において、「（メタ）アクリル酸」はアクリル酸又はメタクリル酸を意味する。
【００５０】
アクリルポリマー（Ｂ）は、耐溶剤性、防汚性、及び、基材との密着性により一層優れる塗膜を形成することができることから、アクリル酸エステル単位又はメタクリル酸エステル単位を含むことが好ましく、アクリル酸エステル単位及びメタクリル酸エステル単位を含むことがより好ましい。
【００５１】
本明細書において、単に「（メタ）アクリル酸エステル」「アクリル酸エステル」「メタクリル酸エステル」と記載した場合には、水酸基又は加水分解性シリル基を有するアクリルモノマーを含まない。
【００５２】
上記（メタ）アクリル酸エステル単位は、耐溶剤性、防汚性、及び、基材との密着性により一層優れる塗膜を形成することができることから、アクリルポリマー（Ｂ）を構成する全単量体単位に対して、合計で、６４〜９９．８質量％であることが好ましく、７４〜９５．５質量％であることがより好ましい。
【００５３】
上記（メタ）アクリル酸エステルとしては、アルキル基の炭素数が１〜１０のアクリル酸アルキルエステル、又は、アルキル基の炭素数が１〜１０のメタクリル酸アルキルエステルが好ましい。上記（メタ）アクリル酸エステルとしては、たとえば、メチルアクリレート、エチルアクリレート、ｎ−プロピルアクリレート、イソプロピルアクリレート、ｎ−ブチルアクリレート、メチルメタクリレート、ｎ−プロピルメタクリレート、エチルメタクリレート、ｎ−ブチルメタクリレート、イソプロピルメタクリレート、２−エチルへキシルアクリレート、２−エチルヘキシルメタクリレート、シクロヘキシルアクリレート、シクロヘキシルメタクリレートなどの（メタ）アクリル酸アルキルエステルが挙げられる。
【００５４】
上記（メタ）アクリル酸エステルとしては、メチルメタクリレート、ｎ−ブチルアクリレート、２−エチルへキシルメタクリレート、及び、シクロヘキシルメタクリレートからなる群より選択される少なくとも１種が好ましい。
【００５５】
アクリルポリマー（Ｂ）は、耐溶剤性、防汚性、及び、基材との密着性により一層優れる塗膜を形成することができることから、水酸基含有単量体単位を含むことが好ましく、水酸基含有（メタ）アクリル酸エステル及び水酸基含有アルキルビニルエーテルからなる群より選択される少なくとも１種の水酸基含有単量体単位を含むことがより好ましく、水酸基含有単量体単位として、水酸基含有（メタ）アクリル酸エステル単位を含むことが更に好ましい。
【００５６】
上記水酸基含有単量体単位は、耐溶剤性、防汚性、及び、基材との密着性により一層優れる塗膜を形成することができることから、アクリルポリマー（Ｂ）を構成する全単量体単位に対して、０．１〜４０質量％であることが好ましく、０．８〜３１質量％であることがより好ましく、４〜２３質量％であることが更に好ましく、４〜１８質量％であることが特に好ましい。
【００５７】
上記水酸基含有アルキルビニルエーテルとしては、２−ヒドロキシエチルビニルエーテル、３−ヒドロキシプロピルビニルエーテル、２−ヒドロキシプロピルビニルエーテル、２−ヒドロキシ−２−メチルプロピルビニルエーテル、４−ヒドロキシブチルビニルエーテル、４−ヒドロキシ−２−メチルブチルビニルエーテル、５−ヒドロキシペンチルビニルエーテル、６−ヒドロキシヘキシルビニルエーテル、２−ヒドロキシエチルアリルエーテル、４−ヒドロキシブチルアリルエーテル、グリセロールモノアリルエーテル等が挙げられる。重合反応性が優れる点で、４−ヒドロキシブチルビニルエーテル、及び、２−ヒドロキシエチルビニルエーテルからなる群より選択される少なくとも１種が好ましい。
【００５８】
上記水酸基含有（メタ）アクリル酸エステルとしては、２−ヒドロキシエチルメタクリレート（２−ＨＥＭＡ）、２−ヒドロキシエチルアクリレート（２−ＨＥＡ）、３−ヒドロキシプロピルメタクリレート、３−ヒドロキシプロピルアクリレート、２−ヒドロキシプロピルメタクリレート、２−ヒドロキシプロピルアクリレート、４−ヒドロキシブチルアクリレート、４−ヒドロキシブチルメタクリレート、２−ヒドロキシブチルアクリレート、２−ヒドロキシブチルメタクリレート、６−ヒドロキシヘキシルアクリレート、６−ヒドロキシヘキシルメタクリレート等が挙げられ、なかでも、ＨＥＭＡ及びＨＥＡからなる群より選択される少なくとも１種が好ましい。
【００５９】
上記水酸基含有（メタ）アクリル酸エステル単位は、耐溶剤性、防汚性、及び、基材との密着性により一層優れる塗膜を形成することができることから、アクリルポリマー（Ｂ）を構成する全単量体単位に対して、０．１〜４０質量％であることが好ましく、０．８〜３１質量％であることがより好ましく、４〜２３質量％であることが更に好ましく、４〜１８質量％であることが特に好ましい。上記水酸基含有（メタ）アクリル酸エステル単位は、多すぎると塗膜の透明性を損なうおそれがあり、少なすぎると塗膜がやわらかくなり防汚性、耐溶剤性を損なうおそれがある。
【００６０】
アクリルポリマー（Ｂ）は、耐溶剤性、防汚性、及び、基材との密着性により一層優れる塗膜を形成することができることから、加水分解性シリル基含有不飽和単量体単位を含むことが好ましい。
【００６１】
上記加水分解性シリル基含有不飽和単量体としては、
ＣＨ２＝ＣＨＣＯＯ（ＣＨ２）３Ｓｉ（ＯＣＨ３）３、
ＣＨ２＝ＣＨＣＯＯ（ＣＨ２）３Ｓｉ（ＣＨ３）（ＯＣＨ３）２、
ＣＨ２＝ＣＨＣＯＯ（ＣＨ２）３Ｓｉ（ＯＣ２Ｈ５）３、
ＣＨ２＝ＣＨＣＯＯ（ＣＨ２）３Ｓｉ（ＣＨ３）（ＯＣ２Ｈ５）２、
ＣＨ２＝Ｃ（ＣＨ３）ＣＯＯ（ＣＨ２）３Ｓｉ（ＯＣＨ３）３、
ＣＨ２＝Ｃ（ＣＨ３）ＣＯＯ（ＣＨ２）３Ｓｉ（ＣＨ３）（ＯＣＨ３）２、
ＣＨ２＝Ｃ（ＣＨ３）ＣＯＯ（ＣＨ２）３Ｓｉ（ＯＣ２Ｈ５）３、
ＣＨ２＝Ｃ（ＣＨ３）ＣＯＯ（ＣＨ２）３Ｓｉ（ＣＨ３）（ＯＣ２Ｈ５）２、
ＣＨ２＝Ｃ（ＣＨ３）ＣＯＯ（ＣＨ２）２Ｏ（ＣＨ２）３Ｓｉ（ＯＣＨ３）３、
ＣＨ２＝Ｃ（ＣＨ３）ＣＯＯ（ＣＨ２）２（ＣＨ２）３Ｓｉ（ＣＨ３）（ＯＣＨ３）２、
ＣＨ２＝Ｃ（ＣＨ３）ＣＯＯ（ＣＨ２）１１Ｓｉ（ＯＣＨ３）３、
ＣＨ２＝Ｃ（ＣＨ３）ＣＯＯ（ＣＨ２）１１Ｓｉ（ＣＨ３）（ＯＣＨ３）２
等が挙げられる。
【００６２】
上記加水分解性シリル基含有不飽和単量体単位は、耐溶剤性、防汚性、及び、基材との密着性により一層優れる塗膜を形成することができることから、アクリルポリマー（Ｂ）を構成する全単量体単位に対して、０．１〜５質量％であることが好ましく、０．５〜３質量％であることがより好ましい。上記加水分解性シリル基含有不飽和単量体単位は、多すぎると塗膜の透明性を損なうおそれがあり、少なすぎると塗膜の耐溶剤性、基材密着性を損なうおそれがある。
【００６３】
アクリルポリマー（Ｂ）は、耐溶剤性、防汚性、及び、基材との密着性により一層優れる塗膜を形成することができることから、不飽和カルボン酸単位を含むことが好ましい。
【００６４】
上記不飽和カルボン酸としては、アクリル酸、メタクリル酸、ビニル酢酸、クロトン酸、桂皮酸、３−アリルオキシプロピオン酸、３−（２−アリロキシエトキシカルボニル）プロピオン酸、イタコン酸、イタコン酸モノエステル、マレイン酸、マレイン酸モノエステル、マレイン酸無水物、フマル酸、フマル酸モノエステル、フタル酸ビニル、ピロメリット酸ビニル、ウンデシレン酸などがあげられる。なかでも、単独重合性が低く単独重合体ができにくい点、カルボキシル基の導入を制御しやすい点から、アクリル酸、メタクリル酸、ビニル酢酸、クロトン酸、イタコン酸、マレイン酸、マレイン酸モノエステル、フマル酸、フマル酸モノエステル、３−アリルオキシプロピオン酸、及び、ウンデシレン酸からなる群より選択される少なくとも１種が好ましい。
【００６５】
上記不飽和カルボン酸単位は、耐溶剤性、防汚性、及び、基材との密着性により一層優れる塗膜を形成することができることから、アクリルポリマー（Ｂ）を構成する全単量体単位に対して、０．１〜１０質量％であることが好ましく、１〜５質量％であることがより好ましい。
【００６６】
アクリルポリマー（Ｂ）は、耐溶剤性、防汚性、及び、基材との密着性により一層優れる塗膜を形成することができることから、水酸基含有（メタ）アクリル酸エステル単位及び加水分解性シリル基含有不飽和単量体単位を含むことがより好ましい。
【００６７】
アクリルポリマー（Ｂ）は、耐溶剤性、防汚性、及び、基材との密着性により一層優れる塗膜を形成することができることから、アクリル酸エステル単位、メタクリル酸エステル単位、不飽和カルボン酸単位、水酸基含有（メタ）アクリル酸エステル単位及び加水分解性シリル基含有不飽和単量体単位を含むことが更に好ましい。
【００６８】
アクリル酸エステル単位、メタクリル酸エステル単位、不飽和カルボン酸単位、水酸基含有（メタ）アクリル酸エステル単位及び加水分解性シリル基含有不飽和単量体単位の比（質量％）は、０〜４０／４２〜９０／１〜５／１〜３１／０．５〜３であることが好ましい。
【００６９】
上記複合重合体粒子は、酸価が１〜２０であることが好ましく、１〜１０であることがより好ましく、７以上であることが更に好ましい。酸価が高すぎると塗膜の密着性や防汚性が劣るおそれがある。酸価が無いとエマルジョンの安定性が劣るおそれがある。
上記複合重合体粒子は、水酸基価が１〜４０であることが好ましく、５〜３０であることがさらに好ましい。水酸基価が高すぎると塗膜の透明性が劣るおそれがあり、無いと架橋できないおそれがある。
上記水酸基価及び上記酸価は、上記複合重合体粒子を合成するために使用した各モノマーの量から計算することができる。
【００７０】
上記複合重合体粒子は、ガラス転移温度（Ｔｇ）が０〜７０℃であることが好ましく、１０〜６０℃であることがより好ましく、２０〜５０℃であることがさらに好ましい。ガラス転移温度が低すぎると、塗膜の防汚性を損なうおそれがあり、高すぎると塗膜の造膜性が悪くなるおそれがある。
【００７１】
上記複合重合体粒子は、粒子径が５０〜３００ｎｍであることが好ましく、５０〜２５０ｎｍであることがより好ましい。
【００７２】
上記複合重合体粒子は、上記フルオロオレフィンを水性分散重合して、フルオロポリマー（Ａ）粒子を含む水性分散体を得る工程、上記フルオロポリマー（Ａ）粒子を含む水性分散体中で、アクリルモノマーをフルオロポリマー（Ａ）粒子にシード重合する工程を含む製造方法により、好適に製造することができる。すなわち、上記複合重合体粒子は、上記フルオロオレフィンを水性分散重合して、フルオロポリマー（Ａ）粒子を含む水性分散体を得る工程、上記フルオロポリマー（Ａ）粒子を含む水性分散体中で、少なくとも上記アクリルモノマーを、フルオロポリマー（Ａ）粒子にシード重合する工程を含む製造方法により得られたものであることが好ましい。
【００７３】
上記水性分散重合及び上記シード重合は、所望により、非反応性アニオン界面活性剤、反応性アニオン界面活性剤、非反応性ノニオン界面活性剤、反応性ノニオン界面活性剤等の存在下に実施することもできる。
【００７４】
本発明の水性分散体は、ポリイソシアネート化合物を含む。
【００７５】
上記ポリイソシアネート化合物としては、キシリレンジイソシアネート（ＸＤＩ）及びビス（イソシアネートメチル）シクロヘキサン（水素化ＸＤＩ、Ｈ６ＸＤＩ）からなる群より選択される少なくとも１種のイソシアネートから誘導されるポリイソシアネート化合物、ヘキサメチレンジイソシアネート（ＨＤＩ）に基づくブロックイソシアネート化合物、ヘキサメチレンジイソシアネート（ＨＤＩ）から誘導されるポリイソシアネート化合物、イソホロンジイソシアネート（ＩＰＤＩ）から誘導されるポリイソシアネート化合物、及び、水分散性ポリイソシアネート化合物からなる群より選択される少なくとも１種の化合物が好ましい。上記ポリイソシアネート化合物としては、水分散性ポリイソシアネート化合物であることが特に好ましい。
【００７６】
上記ポリイソシアネート化合物として、キシリレンジイソシアネート（ＸＤＩ）及びビス（イソシアネートメチル）シクロヘキサン（水素化ＸＤＩ、Ｈ６ＸＤＩ）からなる群より選択される少なくとも１種のイソシアネート（以下、イソシアネート（ｉ）ともいう。）から誘導されるポリイソシアネート化合物（以下、ポリイソシアネート化合物（Ｉ）ともいう。）を用いた場合、上記水性分散体から得られる塗膜とガラス又はポリエチレンテレフタレートとの密着性が、より優れたものになる。
上記ポリイソシアネート化合物（Ｉ）としては、例えば、上記イソシアネート（ｉ）と３価以上の脂肪族多価アルコールとを付加重合して得られるアダクト、上記イソシアネート（ｉ）からなるイソシアヌレート構造体（ヌレート構造体）、及び、上記イソシアネート（ｉ）からなるビウレットを挙げることができる。
【００７７】
上記アダクトとしては、例えば、下記一般式（１）：
【００７８】
【化４】
2016204662.tif 000005
【００７９】
（式中、Ｒ１は、炭素数３〜２０の脂肪族炭化水素基を表す。Ｒ２は、フェニレン基又はシクロヘキシレン基を表す。ｋは、３〜２０の整数である。）で表される構造を有するものが好ましい。
上記一般式（１）中のＲ１は、上記３価以上の脂肪族多価アルコールに基づく炭化水素基であり、炭素数３〜１０の脂肪族炭化水素基がより好ましく、炭素数３〜６の脂肪族炭化水素基が更に好ましい。
上記Ｒ２がフェニレン基である場合、１，２−フェニレン基（ｏ−フェニレン基）、１，３−フェニレン基（ｍ−フェニレン基）、及び、１，４−フェニレン基（ｐ−フェニレン基）のいずれであってもよい。中でも、１，３−フェニレン基（ｍ−フェニレン基）が好ましい。また、上記一般式（１）中の全てのＲ２が同じフェニレン基であってもよく、２種以上が混在していてもよい。
上記Ｒ２がシクロヘキシレン基である場合、１，２−シクロヘキシレン基、１，３−シクロヘキシレン基、及び、１，４−シクロヘキシレン基のいずれであってもよい。中でも、１，３−シクロヘキシレン基が好ましい。また、上記一般式（１）中の全てのＲ２が同じシクロヘキシレン基であってもよく、２種以上が混在していてもよい。
上記ｋは、３価以上の脂肪族多価アルコールの価数に対応する数である。上記ｋとして、より好ましくは３〜１０の整数であり、更に好ましくは３〜６の整数である。
【００８０】
上記イソシアヌレート構造体は、分子中に、下記一般式（２）：
【００８１】
【化５】
2016204662.tif 000006
【００８２】
で表されるイソシアヌレート環を１個又は２個以上有するものである。
上記イソシアヌレート構造体としては、上記イソシアネートの三量化反応により得られる三量体、五量化反応により得られる五量体、七量化反応により得られる七量体等を挙げることができる。
中でも、下記一般式（３）：
【００８３】
【化６】
2016204662.tif 000007
【００８４】
（式中、Ｒ２は、一般式（１）中のＲ２と同じである。）で表される三量体が好ましい。すなわち、上記イソシアヌレート構造体は、キシリレンジイソシアネート及びビス（イソシアネートメチル）シクロヘキサンからなる群より選択される少なくとも１種のイソシアネートの三量体であることが好ましい。
【００８５】
上記ビウレットは、下記一般式（４）：
【００８６】
【化７】
2016204662.tif 000008
【００８７】
（式中、Ｒ２は、一般式（１）中のＲ２と同じである。）で表される構造を有する化合物であり、上記イソシアヌレート構造体を得る場合とは異なる条件下で、上記イソシアネートを三量化することにより、得ることができる。
【００８８】
上記ポリイソシアネート化合物（Ｉ）としては、中でも、上記アダクト、すなわち、キシリレンジイソシアネート及びビス（イソシアネートメチル）シクロヘキサンからなる群より選択される少なくとも１種のイソシアネートと、３価以上の脂肪族多価アルコールと、を付加重合して得られるものであることが好ましい。
【００８９】
上記ポリイソシアネート化合物（Ｉ）が、上記イソシアネート（ｉ）と３価以上の脂肪族多価アルコールとのアダクトである場合、該３価以上の脂肪族多価アルコールとしては、具体的には、グリセロール、トリメチロールプロパン（ＴＭＰ）、１，２，６−ヘキサントリオール、トリメチロールエタン、２，４−ジヒドロキシ−３−ヒドロキシメチルペンタン、１，１，１−トリス（ビスヒドロキシメチル）プロパン、２，２−ビス（ヒドロキシメチル）ブタノール−３等の３価アルコール；ペンタエリスリトール、ジグリセロール等の４価アルコール；アラビット、リビトール、キシリトール等の５価アルコール（ペンチット）；ソルビット、マンニット、ガラクチトール、アロズルシット等の６価アルコール（ヘキシット）等が挙げられる。中でも、トリメチロールプロパン、ペンタエリスリトールが特に好ましい。
【００９０】
また、上記アダクトの構成成分として用いられるキシリレンジイソシアネート（ＸＤＩ）としては、１，３−キシリレンジイソシアネート（ｍ−キシリレンジイソシアネート）、１，２−キシリレンジイソシアネート（ｏ−キシリレンジイソシアネート）、１，４−キシリレンジイソシアネート（ｐ−キシリレンジイソシアネート）が挙げられるが、中でも、１，３−キシリレンジイソシアネート（ｍ−キシリレンジイソシアネート）が好ましい。
【００９１】
また、上記アダクトの構成成分として用いられるビス（イソシアネートメチル）シクロヘキサン（水素化ＸＤＩ、Ｈ６ＸＤＩ）としては、１，３−ビス（イソシアネートメチル）シクロヘキサン、１，２−ビス（イソシアネートメチル）シクロヘキサン、１，４−ビス（イソシアネートメチル）シクロヘキサンが挙げられるが、中でも、１，３−ビス（イソシアネートメチル）シクロヘキサンが好ましい。
【００９２】
キシリレンジイソシアネート及びビス（イソシアネートメチル）シクロヘキサンからなる群より選択される少なくとも１種のイソシアネートと、上記のような３価以上の脂肪族多価アルコールと、を付加重合することにより、アダクトが得られる。
【００９３】
上記アダクトとして、具体的には、例えば下記一般式（５）：
【００９４】
【化８】
2016204662.tif 000009
【００９５】
（式中、Ｒ３は、フェニレン基又はシクロヘキシレン基を表す。）で表わされる化合物、すなわち、キシリレンジイソシアネート及びビス（イソシアネートメチル）シクロヘキサンからなる群より選択される少なくとも１種のイソシアネートと、トリメチロールプロパン（ＴＭＰ）と、を付加重合することにより得られるポリイソシアネート化合物を挙げることができる。
上記一般式（５）中のＲ３で表されるフェニレン基又はシクロヘキシレン基については、上記一般式（１）におけるＲ２について述べたとおりである。
【００９６】
上記一般式（５）で表されるポリイソシアネート化合物の市販品としては、タケネートＤ１１０Ｎ（三井化学株式会社製、ＸＤＩとＴＭＰとのアダクト、ＮＣＯ含有量１１．８％）、タケネートＤ１２０Ｎ（三井化学株式会社製、Ｈ６ＸＤＩとＴＭＰとのアダクト、ＮＣＯ含有量１１．０％）等が挙げられる。
【００９７】
上記ポリイソシアネート化合物（Ｉ）が、イソシアヌレート構造体である場合の具体例としては、タケネートＤ１２１Ｎ（三井化学株式会社製、Ｈ６ＸＤＩヌレート、ＮＣＯ含有量１４．０％）、タケネートＤ１２７Ｎ（三井化学株式会社製、Ｈ６ＸＤＩヌレート、Ｈ６ＸＤＩの３量体、ＮＣＯ含有量１３．５％）等が挙げられる。
【００９８】
上記ポリイソシアネート化合物として、ヘキサメチレンジイソシアネート（ＨＤＩ）に基づくブロックイソシアネート（以下、単にブロックイソシアネートともいう。）を用いることにより、上記水性分散体が充分なポットライフ（可使時間）を有するものとなる。
上記ブロックイソシアネートとしては、ヘキサメチレンジイソシアネートから誘導されるポリイソシアネート化合物（以下、ポリイソシアネート化合物（ＩＩ）ともいう。）をブロック化剤で反応させて得られるものが好ましい。
上記ポリイソシアネート化合物（ＩＩ）としては、例えば、ヘキサメチレンジイソシアネートと３価以上の脂肪族多価アルコールとを付加重合して得られるアダクト、ヘキサメチレンジイソシアネートからなるイソシアヌレート構造体（ヌレート構造体）、及び、ヘキサメチレンジイソシアネートからなるビウレットを挙げることができる。
【００９９】
上記アダクトとしては、例えば、下記一般式（６）：
【０１００】
【化９】
2016204662.tif 000010
【０１０１】
（式中、Ｒ４は、炭素数３〜２０の脂肪族炭化水素基を表す。ｋは、３〜２０の整数である。）で表される構造を有するものが好ましい。
上記一般式（６）中のＲ４は、上記３価以上の脂肪族多価アルコールに基づく炭化水素基であり、炭素数３〜１０の脂肪族炭化水素基がより好ましく、炭素数３〜６の脂肪族炭化水素基が更に好ましい。
上記ｋは、３価以上の脂肪族多価アルコールの価数に対応する数である。上記ｋとして、より好ましくは３〜１０の整数であり、更に好ましくは３〜６の整数である。
【０１０２】
上記イソシアヌレート構造体は、分子中に、下記一般式（２）：
【０１０３】
【化１０】
2016204662.tif 000011
【０１０４】
で表されるイソシアヌレート環を１個又は２個以上有するものである。
上記イソシアヌレート構造体としては、上記イソシアネートの三量化反応により得られる三量体、五量化反応により得られる五量体、七量化反応により得られる七量体等を挙げることができる。
中でも、下記一般式（７）：
【０１０５】
【化１１】
2016204662.tif 000012
【０１０６】
で表される三量体が好ましい。
【０１０７】
上記ビウレットは、下記一般式（８）：
【０１０８】
【化１２】
2016204662.tif 000013
【０１０９】
で表される構造を有する化合物であり、上記イソシアヌレート構造体を得る場合とは異なる条件下で、ヘキサメチレンジイソシアネートを三量化することにより、得ることができる。
【０１１０】
上記ブロック化剤としては、活性水素を有する化合物を用いることが好ましい。上記活性水素を有する化合物としては、例えば、アルコール類、オキシム類、ラクタム類、活性メチレン化合物、及び、ピラゾール化合物からなる群より選択される少なくとも１種を用いることが好ましい。
【０１１１】
このように、上記ブロックイソシアネートがヘキサメチレンジイソシアネートから誘導されるポリイソシアネート化合物をブロック化剤で反応させて得られるものであり、上記ブロック化剤は、アルコール類、オキシム類、ラクタム類、活性メチレン化合物、及び、ピラゾール化合物からなる群より選択される少なくとも１種であることが好ましい。
【０１１２】
上記ブロックイソシアネートを得るためのポリイソシアネート化合物（ＩＩ）が、ヘキサメチレンジイソシアネートと３価以上の脂肪族多価アルコールとのアダクトである場合、該３価以上の脂肪族多価アルコールとしては、具体的には、グリセロール、トリメチロールプロパン（ＴＭＰ）、１，２，６−ヘキサントリオール、トリメチロールエタン、２，４−ジヒドロキシ−３−ヒドロキシメチルペンタン、１，１，１−トリス（ビスヒドロキシメチル）プロパン、２，２−ビス（ヒドロキシメチル）ブタノール−３等の３価アルコール；ペンタエリスリトール、ジグリセロール等の４価アルコール；アラビット、リビトール、キシリトール等の５価アルコール（ペンチット）；ソルビット、マンニット、ガラクチトール、アロズルシット等の６価アルコール（ヘキシット）等が挙げられる。中でも、トリメチロールプロパン、ペンタエリスリトールが特に好ましい。
ヘキサメチレンジイソシアネートと、上記のような３価以上の脂肪族多価アルコールとを付加重合することにより、上記アダクトが得られる。
【０１１３】
上記ポリイソシアネート化合物（ＩＩ）と反応させる、活性水素を有する化合物としては、具体的には、メタノール、エタノール、ｎ−プロパノール、イソプロパノール、メトキシプロパノール等のアルコール類；アセトンオキシム、２−ブタノンオキシム、シクロヘキサノンオキシム等のオキシム類；ε−カプロラクタム等のラクタム類；アセト酢酸メチル、マロン酸エチル等の活性メチレン化合物；３−メチルピラゾール、３，５−ジメチルピラゾール、３，５−ジエチルピラゾール等のピラゾール化合物等が挙げられ、これらの１種又は２種以上を用いることができる。
中でも、活性メチレン化合物、オキシム類が好ましく、活性メチレン化合物がより好ましい。
【０１１４】
上記ブロックイソシアネートの市販品としては、デュラネートＫ６０００（旭化成ケミカルズ株式会社製、ＨＤＩの活性メチレン化合物ブロックイソシアネート）、デュラネートＴＰＡ−Ｂ８０Ｅ（旭化成ケミカルズ株式会社製）、デュラネートＭＦ−Ｂ６０Ｘ（旭化成ケミカルズ株式会社製）、デュラネート１７Ｂ−６０ＰＸ（旭化成ケミカルズ株式会社製）、コロネート２５０７（日本ポリウレタン工業株式会社製）、コロネート２５１３（日本ポリウレタン工業株式会社製）、コロネート２５１５（日本ポリウレタン工業株式会社製）、スミジュールＢＬ−３１７５（住化バイエルウレタン株式会社製）、ＬｕｘａｔｅＨＣ１１７０（オリン・ケミカルズ社製）、ＬｕｘａｔｅＨＣ２１７０（オリン・ケミカルズ社製）等が挙げられる。
【０１１５】
上記ポリイソシアネート化合物として、ヘキサメチレンジイソシアネート（ＨＤＩ）から誘導されるポリイソシアネート化合物（以下、ポリイソシアネート化合物（ＩＩＩ）ともいう。）を用いることもできる。ポリイソシアネート化合物（ＩＩＩ）としては、ポリイソシアネート化合物（ＩＩ）として上述したものが挙げられる。
【０１１６】
ポリイソシアネート化合物（ＩＩＩ）の具体例としては、コロネートＨＸ（日本ポリウレタン工業株式会社製、ヘキサメチレンジイソシアネートのイソシアヌレート構造体、ＮＣＯ含有量２１．１％）、スミジュールＮ３３００（住化バイエルウレタン株式会社製、ヘキサメチレンジイソシアネートのイソシアヌレート構造体）、タケネートＤ１７０Ｎ（三井化学社製、ヘキサメチレンジイソシアネートのイソシアヌレート構造体）、スミジュールＮ３８００（住化バイエルウレタン株式会社製、ヘキサメチレンジイソシアネートのイソシアヌレート構造体プレポリマータタイプ）等が挙げられる。
【０１１７】
上記ポリイソシアネート化合物として、イソホロンジイソシアネート（ＩＰＤＩ）から誘導されるポリイソシアネート化合物（以下、ポリイソシアネート化合物（ＩＶ）ともいう。）を用いることもできる。
【０１１８】
上記ポリイソシアネート化合物（ＩＶ）としては、例えば、イソホロンジイソシアネートと３価以上の脂肪族多価アルコールとを付加重合して得られるアダクト、イソホロンジイソシアネートからなるイソシアヌレート構造体（ヌレート構造体）、及び、イソホロンジイソシアネートからなるビウレットを挙げることができる。
【０１１９】
上記アダクトとしては、例えば、下記一般式（９）：
【０１２０】
【化１３】
2016204662.tif 000014
【０１２１】
（式中、Ｒ５は、炭素数３〜２０の脂肪族炭化水素基を表す。Ｒ６は、下記一般式（１０）：
【０１２２】
【化１４】
2016204662.tif 000015
【０１２３】
で表される基である。ｋは、３〜２０の整数である。）で表される構造を有するものが好ましい。
上記一般式（９）中のＲ５は、上記３価以上の脂肪族多価アルコールに基づく炭化水素基であり、炭素数３〜１０の脂肪族炭化水素基がより好ましく、炭素数３〜６の脂肪族炭化水素基が更に好ましい。
上記ｋは、３価以上の脂肪族多価アルコールの価数に対応する数である。上記ｋとして、より好ましくは３〜１０の整数であり、更に好ましくは３〜６の整数である。
【０１２４】
上記イソシアヌレート構造体は、分子中に、下記一般式（２）：
【０１２５】
【化１５】
2016204662.tif 000016
【０１２６】
で表されるイソシアヌレート環を１個又は２個以上有するものである。
上記イソシアヌレート構造体としては、イソホロンジイソシアネートの三量化反応により得られる三量体、五量化反応により得られる五量体、七量化反応により得られる七量体等を挙げることができる。
中でも、下記一般式（１１）：
【０１２７】
【化１６】
2016204662.tif 000017
【０１２８】
（式中、Ｒ６は、一般式（９）中のＲ６と同じである。）で表される三量体が好ましい。すなわち、上記イソシアヌレート構造体は、イソホロンジイソシアネートの三量体であることが好ましい。
【０１２９】
上記ビウレットは、下記一般式（１２）：
【０１３０】
【化１７】
2016204662.tif 000018
【０１３１】
（式中、Ｒ６は、一般式（９）中のＲ６と同じである。）で表される構造を有する化合物であり、上記イソシアヌレート構造体を得る場合とは異なる条件下で、イソホロンジイソシアネートを三量化することにより、得ることができる。
【０１３２】
上記ポリイソシアネート化合物（ＩＶ）としては、中でも、上記アダクト及び上記イソシアヌレート構造体からなる群より選択される少なくとも１種であることが好ましい。すなわち、上記ポリイソシアネート化合物（ＩＶ）は、イソホロンジイソシアネートと、３価以上の脂肪族多価アルコールと、を付加重合して得られるアダクト、及び、イソホロンジイソシアネートからなるイソシアヌレート構造体からなる群より選択される少なくとも１種であることが好ましい。
【０１３３】
上記ポリイソシアネート化合物（ＩＶ）が、イソホロンジイソシアネートと３価以上の脂肪族多価アルコールとのアダクトである場合、該３価以上の脂肪族多価アルコールとしては、具体的には、グリセロール、トリメチロールプロパン（ＴＭＰ）、１，２，６−ヘキサントリオール、トリメチロールエタン、２，４−ジヒドロキシ−３−ヒドロキシメチルペンタン、１，１，１−トリス（ビスヒドロキシメチル）プロパン、２，２−ビス（ヒドロキシメチル）ブタノール−３等の３価アルコール；ペンタエリスリトール、ジグリセロール等の４価アルコール；アラビット、リビトール、キシリトール等の５価アルコール（ペンチット）；ソルビット、マンニット、ガラクチトール、アロズルシット等の６価アルコール（ヘキシット）等が挙げられる。中でも、トリメチロールプロパン、ペンタエリスリトールが特に好ましい。
【０１３４】
イソホロンジイソシアネートと、上記のような３価以上の脂肪族多価アルコールと、を付加重合することにより、本発明で好適に用いられるアダクトが得られる。
【０１３５】
本発明で好ましく用いられるアダクトとして、具体的には、例えば下記一般式（１３）：
【０１３６】
【化１８】
2016204662.tif 000019
【０１３７】
（式中、Ｒ７は、下記一般式（１０）：
【０１３８】
【化１９】
2016204662.tif 000020
【０１３９】
で表される基である。）で表される化合物、すなわち、イソホロンジイソシアネートとトリメチロールプロパン（ＴＭＰ）とを付加重合することにより得られるポリイソシアネート化合物を挙げることができる。
【０１４０】
上記一般式（１０）で表されるポリイソシアネート化合物（イソホロンジイソシアネートのＴＭＰアダクト体）の市販品としては、タケネートＤ１４０Ｎ（三井化学株式会社製、ＮＣＯ含有量１１％）等が挙げられる。
【０１４１】
イソホロンジイソシアネートからなるイソシアヌレート構造体の市販品としては、デスモジュールＺ４４７０（住化バイエルウレタン株式会社製、ＮＣＯ含有量１１％）等が挙げられる。
【０１４２】
上記ポリイソシアネート化合物として、水分散性ポリイソシアネート化合物を用いることもできる。上記水分散性ポリイソシアネート化合物とは、水性媒体中に加えて攪拌したときに水分散体を形成しうるポリイソシアネート化合物をいう。このような水分散性ポリイソシアネート化合物としては、例えば、（１）疎水性ポリイソシアネートと親水性基を有するポリイソシアネートとの混合物、（２）疎水性ポリイソシアネートとイソシアネート基を有さず親水性基を有する分散剤との混合物、（３）親水性基を有するポリイソシアネートのみ等が挙げられる。なお、本発明において、親水性基とはアニオン性基、カチオン性基又はノニオン性基をいう。上記水分散性ポリイソシアネート化合物としては、親水性基を有するポリイソシアネートであることが特に好ましい。
【０１４３】
上記疎水性ポリイソシアネートとは、親水性基を有さないものであり、例えば、１，４−テトラメチレンジイソシアネート、エチル（２，６−ジイソシアナート）ヘキサノエート、１，６−ヘキサメチレンジイソシアネート、１，１２−ドデカメチレンジイソシアネート、２，２，４−または２，４，４−トリメチルヘキサメチレンジイソシアネート等の脂肪族ジイソシアネート；１，３，６−ヘキサメチレントリイソシアネート、１，８−ジイソシアナート−４−イソシアナートメチルオクタン、２−イソシアナートエチル（２，６−ジイソシアナート）ヘキサノエート等の脂肪族トリイソシアネート；１，３−ビス（イソシアナートメチルシクロヘキサン）、１，４−ビス（イソシアナートメチルシクロヘキサン）、１，３−ジイソシアナートシクロヘキサン、１，４−ジイソシアナートシクロヘキサン、３，５，５−トリメチル（３−イソシアナートメチル）シクロヘキシルイソシアネート、ジシクロヘキシルメタン−４，４’−ジイソシアネート、２，５−ジイソシアナートメチルノルボルナン、２，６−ジイソシアナートメチルノルボルナン等の脂環族ジイソシアネート；２，５−ジイソシアナートメチル−２−イソシネートプロピルノルボルナン、２，６−ジイソシアナートメチル−２−イソシネートプロピルノルボルナン等の脂環族トリイソシアネート；ｍ−キシリレンジイソシアネート、α，α，α’α’−テトラメチル−ｍ−キシリレンジイソシアネート等のアラルキレンジイソシアネート；ｍ−またはｐ−フェニレンジイソシアネート、トリレン−２，４−ジイソシアネート、トリレン−２，６−ジイソシアネート、ジフェニルメタン−４，４’−ジイソシアネート、ナフタレン−１，５−ジイソシアネート、ジフェニル−４，４’−ジイソシアネート、４，４’−ジイソシアナート−３，３’−ジメチルジフェニル、３−メチル−ジフェニルメタン−４，４’−ジイソシアネート、ジフェニルエーテル−４，４’−ジイソシアネート等の芳香族ジイソシアネート；トリフェニルメタントリイソシアネート、トリス（イソシアナートフェニル）チオホスフェート等の芳香族トリイソシアネート；前記のジイソシアネート又はトリイソシアネートのイソシアネート基同士を環化二量化して得られるウレトジオン構造を有するポリイソシアネート；前記のジイソシアネート又はトリイソシアネートのイソシアネート基同士を環化三量化して得られるイソシアヌレート構造を有するポリイソシアネート；前記のジイソシアネート又はトリイソシアネートを水と反応させることにより得られるビュレット構造を有するポリイソシアネート；前記のジイソシアネート又はトリイソシアネートを二酸化炭素と反応させて得られるオキサダイアジントリオン構造を有するポリイソシアネート；アロファネート構造を有するポリイソシアネートなどが挙げられる。これらの中でも、緻密な架橋塗膜を形成し、硬化塗膜の耐アルコール性をより向上することができることから、イソシアヌレート構造を有するポリイソシアネートが好ましい。  
【０１４４】
上記親水性基を有するポリイソシアネートとしては、例えば、親水性基及びイソシアネート基を有するポリエーテル、ポリエステル、ポリウレタン、ビニル重合体、アルキド樹脂、フッ素樹脂、シリコン樹脂等が挙げられる。これらの中でも、水分散性が良好であることから、親水性基とイソシアネート基とを有するポリエーテル又はビニル重合体が好ましく、親水性基とイソシアネート基を有するポリエーテルがより好ましい。これらの親水性基を有するポリイソシアネートは、単独で用いることも２種以上併用することもできる。
【０１４５】
親水性基を有するポリイソシアネートの市販品としては、バイヒジュール  ＸＰ  ２７００（住化バイエルウレタン株式会社製）等が挙げられる。
【０１４６】
上記水性分散体におけるポリイソシアネート化合物の含有量は、ポリイソシアネート化合物中のイソシアネート基（ＮＣＯ）と複合重合体粒子が含有する水酸基（ＯＨ）の当量比（ＮＣＯ／ＯＨ）が０．１〜５．０当量であることが好ましく、０．５〜５．０当量であることがより好ましく、０．５〜３．０当量であることが更に好ましい。１．０〜２．０当量であることが特に好ましい。
【０１４７】
上記ポリイソシアネート化合物が水分散性ポリイソシアネート化合物の場合の配合量としては、本発明の水性分散体の硬化性及び硬化塗膜の塗膜外観や耐久性がより向上することから、また、防汚性を向上させる観点から、水分散性ポリイソシアネート化合物中のイソシアネート基（ＮＣＯ）と、複合重合体粒子が含有する水酸基（ＯＨ）との当量比（ＮＣＯ／ＯＨ）が、０．１〜５．０当量の範囲が好ましく、０．３〜３．０当量の範囲がより好ましく、０．３〜２．０当量の範囲が更に好ましく、０．５〜１．５当量の範囲が特に好ましい。
【０１４８】
本発明の水性分散体は、複合重合体粒子と、上記水分散性ポリイソシアネート化合物を含有するもので、これらを水に溶解又は分散させたものが挙げられる。これらを混合する方法としては、例えば、複合重合体粒子を水分散して得られる水性樹脂組成物に、水分散性ポリイソシアネート化合物の水分散体や水分散性ポリイソシアネート化合物を溶媒で希釈したもの等（水分散性ポリイソシアネート組成物）を添加し、攪拌する方法等が挙げられる。攪拌方法としては、例えば、各種の攪拌機を使用する方法があり、少量ならば攪拌棒等を用いた簡便な攪拌でも、容易に均一に混合することができる。攪拌機を使用することは、短時間で多量の水性塗料を調製できることから好ましい。
【０１４９】
上記複合重合体粒子を水分散して得られる水性樹脂組成物と上記水分散性ポリイソシアネート組成物との混合比率は、密着性、耐温水密着性及び耐溶剤性に優れる硬化塗膜を得られることから、上記水分散性ポリイソシアネート化合物中のイソシアネート基（ＮＣＯ）と上記複合重合体粒子中の水酸基（ＯＨ）の当量比（ＮＣＯ／ＯＨ）が、０．１〜５．０当量となる混合比率であることが好ましく、０．３〜３．０当量となる混合比率であることがより好ましい。
上記水分散性ポリイソシアネート組成物の使用量は、少ないほど塗膜の防汚性を向上させる。
上記複合重合体粒子を水分散して得られる水性樹脂組成物と上記水分散性ポリイソシアネート組成物との混合比率は、防汚性を向上させる観点から少ないほど良く、上記水分散性ポリイソシアネート化合物の配合量は、上記複合重合体粒子の水分散体の固形分に対して、１５質量％以下が好ましく、１０質量％以下がより好ましい。
上記水分散性ポリイソシアネート化合物中のイソシアネート基（ＮＣＯ）と上記複合重合体粒子中の水酸基（ＯＨ）の当量比（ＮＣＯ／ＯＨ）が、０．１〜３．０当量となる混合比率であることが好ましく、０．３〜２．０当量となる混合比率であることがより好ましく、０．５〜１．５当量となる混合比率であることが更に好ましい。
【０１５０】
上記水性分散体は、更に、水を含む。水に加えて、アルコール、グリコールエーテル、エステル等の有機溶媒を含有してもよい。
【０１５１】
上記水性分散体は、１０〜６０質量％の複合重合体粒子を含むことができる。
【０１５２】
上記水性分散体は、更に、造膜助剤を含むことが好ましい。上記造膜助剤としては、ジプロピレングリコールジメチルエーテル（ＤＰＧＤＭＥ）、ジエチルジグリコール（ＤＥＤＧ）、アジピン酸ジエチル（ＡＤＥ）等の活性水素を持たない造膜助剤が挙げられる。活性水素とは、水酸基やアミノ基などに含まれる水素原子のことでポリイソシアネート化合物と反応し活性を失うため、これを含む官能基を有する造膜助剤は、好ましくない。
【０１５３】
上記水性分散体に、必要に応じ、顔料、凍結防止剤、充填剤、消泡剤、レベリング剤、レオロジー調整剤、ｐＨ調整剤、防腐剤、紫外線吸収剤、酸化防止剤、つや消し剤、潤滑剤、防藻剤等を添加してよい。しかしながら、上記水性分散体は、透明性に優れる塗膜が得られる点でも有利なことから、顔料、充填剤等の透明性を損なう成分を含まないことが好ましい。
【０１５４】
上記水性分散体は、水性塗料として好適に利用できる。上記水性塗料は、水性クリア塗料であることが好ましい。上記水性分散体を塗装する方法としては従来公知の方法と条件が採用できる。例えば、基材にスプレーコーティングやロールコーティング、フローコーティング、ローラー、刷毛、グラビア・スクリーン印刷などによる塗装などの塗装方法により塗布して塗膜を形成した後、５〜２００℃で乾燥する方法が挙げられる。このような方法によって、耐溶剤性、防汚性、及び、基材との密着性により一層優れる塗膜を形成することができる。
【０１５５】
上述の水性分散体から得られることを特徴とする塗膜は、耐溶剤性、防汚性、及び、基材との密着性に優れる。
【０１５６】
本発明は、シロキサン結合及びウレタン結合を有することを特徴とする含フッ素塗膜でもある。上記含フッ素塗膜は、含フッ素クリア塗膜であることが好ましい。上記含フッ素塗膜は、上記特徴を有することから、耐溶剤性、防汚性、及び、基材との密着性に優れる。
含フッ素塗膜がシロキサン結合及びウレタン結合を有することは、全反射測定法（ＡＴＲ）により確認することができる。
上記含フッ素塗膜は、例えば、上述の水性分散体から製造することができる。
【０１５７】
本発明は、ポリイソシアネート化合物及び造膜助剤を溶媒に溶解又は分散させることにより溶液を調製する工程、及び、フルオロポリマー（Ａ）及びアクリルポリマー（Ｂ）を含む水性分散体に、上記溶液を添加する工程を含むことを特徴とする製造方法でもある。上記ポリイソシアネート化合物及び上記造膜助剤を含む溶液をあらかじめ調製した後、フルオロポリマー（Ａ）及びアクリルポリマー（Ｂ）を含む水性分散体に添加することで、耐溶剤性、防汚性、及び、基材との密着性により一層優れる塗膜を得ることができる水性分散体を調製できる。
【０１５８】
上記製造方法において、上記水性分散体は、複合重合体粒子及び水を含み、上記複合重合体粒子は、フルオロポリマー（Ａ）とアクリルポリマー（Ｂ）とからなり、フルオロポリマー（Ａ）及びアクリルポリマー（Ｂ）のいずれか一方又は両方が、水酸基及び加水分解性シリル基を含有することが好ましい。上記ポリイソシアネート化合物、上記造膜助剤及び上記複合重合体粒子は、それぞれ、上述した本発明の水性分散体が含む各成分と同様のものが好ましい。上記製造方法は、上述した本発明の水性分散体を製造する方法として好適である。
【０１５９】
上記ポリイソシアネート化合物及び上記造膜助剤を溶解又は分散させる溶媒としては、水が好ましい。
【０１６０】
本発明は、上述の水性分散体を基材に塗装することにより得られることを特徴とする塗装物品でもある。
【０１６１】
上記基材としては、特に限定されないが、透明基材が好ましい。透明基材の具体例としては、例えば、ポリエチレンテレフタレート、アクリル樹脂、ポリカーボネート樹脂、フッ素樹脂等のプラスチック基材や、ガラス、その他、透明性の要求される物品等が挙げられる。なかでも、特にガラス又はポリエチレンテレフタレートからなる基材に、上述の水性分散体を塗布して塗膜を形成させた場合、得られる塗膜が耐溶剤性及び防汚性に優れる上、基材との密着性にも優れる。
【０１６２】
上記塗装物品は、幅広い用途で使用可能である。例えば、電気製品（電子レンジ、トースター、冷蔵庫、洗濯機、ヘアードライヤー、テレビ、ビデオ、アンプ、ラジオ、電気ポット、炊飯機、ラジオカセット、カセットデッキ、コンパクトディスクプレーヤー、ビデオカメラ、パーソナルコンピューターなど）の内外装、エアーコンディショナーの室内機、室外機、吹き出口およびダクト、空気清浄機、暖房機などのエアーコンディショナーの内外装、蛍光燈、シャンデリア、反射板などの照明器具、家具、機械部品、装飾品、くし、めがねフレーム、天然繊維、合成繊維（糸状のもの、およびこれらから得られる織物）、事務機器（電話機、ファクシミリ、複写機（ロールを含む）、写真機、オーバーヘッドプロジェクター、実物投影機、時計、スライド映写機、机、本棚、ロッカー、書類棚、いす、ブックエンド、電子白板など）の内外装、自動車（ホイール、ドアミラー、モール、ドアのノブ、ナンバープレート、ハンドル、インスツルメンタルパネルなど）、あるいは厨房器具類（レンジフード、流し台、調理台、包丁、まな板、水道の蛇口、ガスレンジ、換気扇など）の塗装用として、間仕切り、バスユニット、シャッター、ブラインド、カーテンレール、アコーディオンカーテン、壁、天井、床などの屋内塗装用として、外装用としては外壁、手摺り、門扉、シャッターなどの一般住宅外装、ビル外装など、窯業系サイジング材、発泡コンクリートパネル、コンクリートパネル、アルミカーテンウォール、鋼板、亜鉛メッキ鋼板、ステンレス鋼板、塩ビシート、ＰＥＴフィルム、ポリカーボネート、アクリルフィルムなどの建築用外装材、サイジング材、窓ガラス、テント、太陽電池バックシート、太陽電池フロントシートその他に広い用途を有する。
【実施例】
【０１６３】
つぎに本発明を実施例をあげて説明するが、本発明はかかる実施例のみに限定されるものではない。
【０１６４】
実施例の各数値は以下の方法により測定した。
【０１６５】
（１）平均粒子径
測定装置：ＨＯＮＥＹＷＥＬＬ社製のマイクロトラックＵＰＡ
測定方法：動的光散乱法
測定する乳濁液を純水で計測可能な濃度に希釈して試料とし、室温にて測定を行った。得られたデータの個数平均径を粒子径とした。
【０１６６】
（２）粒子数
計算方法：（１）で求めた平均粒子径と固形分含有量から、重合体比重を１．８として計算した。
【０１６７】
（３）ＮＭＲ分析：
以下の測定装置及び測定条件により、測定した。
ＮＭＲ測定装置：ＶＡＲＩＡＮ社製
１Ｈ−ＮＭＲ測定条件：４００ＭＨｚ（テトラメチルシラン＝０ｐｐｍ）
１９Ｆ−ＮＭＲ測定条件：３７６ＭＨｚ（トリクロロフルオロメタン＝０ｐｐｍ）
【０１６８】
（４）分子量分析：
昭和電工社製Ｓｈｏｄｅｘ  ＧＰＣ−１０４を使用し、標準ポリスチレン換算の重量平均分子量および数平均分子量を求めた。
測定条件
キャリア：テトラヒドロフラン
流速：０．６ｍｌ／ｍｉｎ
カラム温度：４０℃
試料：測定する樹脂の３％ＴＨＦ溶液
【０１６９】
（５）メルトフローレート（ＭＦＲ）値
安田精機製作所社製Ｄｙｎｉｓｃｏメルトインデックステスターを用い、約６ｇの樹脂を２５０℃±０．５℃に保たれた０．３７６インチＩＤシリンダーに投入し、５分間放置して温度が平衡状態に達した後、１０Ｋｇのピストン荷重のもとで直径０．０８２５インチ、長さ０．３１５インチのオリフィスを通して押し出した同時期に採取する３回の平均値とした。単位はｇ／１０分。
【０１７０】
（６）ガラス転移温度（Ｔｇ）値
メトラー・トレド社製ＤＳＣ（示差走査熱量測定）装置ＤＳＣ８２２ｅを用い、測定した。
測定条件（１ｓｔ  Ｒｕｎ、２ｎｄ  Ｒｕｎ）
測定温度範囲：−５０℃〜８０℃
昇温速度：２０℃／ｍｉｎ
雰囲気：Ａｉｒ
【０１７１】
（７）耐溶剤性試験
ＰＥＴ上に後述するクリア塗料をバーコーターで塗布し、２０℃で７日間乾燥して試験板を作成した。この試験板の塗膜表面をメチルエチルケトン（ＭＥＫ）を含浸させた不織布で拭き取った。拭き取り操作は１００回往復が終了するまで行った。この試験の終了後乾燥させた後に、塗膜の溶解または膨潤、光沢低下が認められない場合は○、塗膜の溶解または膨潤、光沢低下が認められた場合は×とした。
【０１７２】
（８）マジック汚染性試験
ＰＥＴ上に後述するクリア塗料をバーコーターで塗布し、２０℃で７日間乾燥して試験板を作成した。この試験板の塗膜に対して油性の赤、黒、青のマジックで線を引き、室温にて２４時間放置後、エタノールを染み込ませたガーゼで拭き取り、マジック汚染性を評価した。完全に除去できたものを○、一部除去されるものの完全には除去できないものを△、殆ど除去できないものを×とした。
【０１７３】
（９）密着性試験
ＰＥＴ上に後述するクリア塗料をバーコーターで塗布し、２０℃で７日間乾燥して試験板を作成した。この試験板の塗膜に対してＪＩＳ  Ｄ０２０２−１９８８に準処して碁盤目テープ剥離試験を行った。セロハンテープ（「ＣＴ２４」、ニチバン社製）を用い、指の腹でフィルムに密着させた後剥離した。判定は、１００マスの内、剥離しないマス目の数で表した。
【０１７４】
（１０）透明性試験
ガラス板上に後述するクリア塗料をバーコーターで塗布し、２０℃で７日間乾燥して試験板を作成した。この試験板の塗膜について目視により透明性を判定した。透明なものを○、不透明なものを×とした。
【０１７５】
（１１）塗膜中の官能基の測定方法
得られた試験板をサーモフィッシャーサイエンティフィック社製  Ｎｉｃｏｌｅｔ６７００を用いてＡＴＲ法により測定し、塗膜の赤外吸収スペクトルを得た。
得られたスペクトルを解析することで、各結合の存在を同定した。ピーク位置は、シロキサン結合は、１１００〜１０００ｃｍ−１付近、ウレタン結合は、１７００〜１７４０ｃｍ−１付近、フッ素炭素結合は、１２００〜１１００ｃｍ−１付近に注目し、それらのピーク形状も考慮し判別した。
【０１７６】
合成例１
温度計、滴下ロート、還流管および攪拌機を備えたセパラブルフラスコに、固形分濃度４５．６質量％に調整した共重合組成がＶｄＦ／ＴＦＥ／ＣＴＦＥ＝７２．１／１４．９／１３．０（モル％）のフルオロポリマー（Ａ−１）の水性分散液６９６．５ｇと、界面活性剤として化合物アニオン１（ポリオキシアルキレン  多環フェニルエーテル・サルフェート・アンモニウム塩）の２８．０質量％水溶液２２．３ｇ、イオン交換水１３０ｇを添加し、３０分間攪拌後、加熱し内温を７５℃まで昇温した。
【０１７７】
ここに、アクリルモノマーとして、メチルメタクリレート（ＭＭＡ）２４６．５ｇ、ブチルアクリレート（ｎ−ＢＡ）４２．３ｇ、アクリル酸（ＡＡ）７．５ｇ、２−ヒドロキシエチルメタクリレート（２−ＨＥＭＡ）１５．６ｇ、３−メタクリロキシプロピルトリエトキシシラン（ＳｉＭＡ）３．１ｇの混合液と、過硫酸アンモニウム（ＡＰＳ）の１質量％水溶液２９．５ｇをそれぞれ滴下ロートより、先ほどのフルオロポリマー（Ａ−１）の水性分散液に攪拌しながら、２時間かけて滴下し重合を進めた。その後、反応溶液を室温まで冷却して反応を終了し、ポリオキシエチレン（１２）ラウリルエーテル（ノニオン１）の５０質量％溶液を１２．５ｇ加え、アンモニア水溶液を用いてｐＨを７〜８に調製し、複合重合体粒子の水性分散液を得た（固形分濃度５１．２質量％）。得られた複合重合体粒子の平均粒子径は１９０ｎｍであった。
【０１７８】
合成例２
表１に従い複合重合体粒子の水性分散液を合成した。フルオロポリマー（Ａ−１）の水性分散液を９７５ｇ、界面活性剤としてアニオン１の２８．０質量％水溶液４４．６ｇ、メチルメタクリレート（ＭＭＡ）１８３ｇ、ブチルアクリレート（ｎ−ＢＡ）１．９ｇ、アクリル酸（ＡＡ）１．９ｇ、ノニオン１の５０質量％溶液を２５．０ｇを用いた以外は、合成例１と同様にして複合重合体粒子の水性分散液を得た（固形分濃度５１．０質量％）。得られた複合重合体粒子の平均粒子径は１７０ｎｍであった。
【０１７９】
合成例３
表１に従い複合重合体粒子の水性分散液を合成した。メチルメタクリレート（ＭＭＡ）２５０．８ｇ、２−ヒドロキシエチルメタクリレート（２−ＨＥＭＡ）５８．０ｇ、アクリル酸（ＡＡ）３．１ｇを用いた以外は、合成例１と同様にして複合重合体粒子の水性分散液を得た（固形分濃度５１．０質量％）。得られた複合重合体粒子の平均粒子径は１７０ｎｍであった。
【０１８０】
実施例１
合成例１で得られた複合重合体粒子の水性分散体に水を加え固形分濃度が５０質量％となるよう調整した後に、水性分散体の固形分１００質量部に対して造膜助剤としてアジピン酸ジエチルを１０質量部を攪拌しながら加え３０分間攪拌機で混合し、粘度調整剤としてアデカノールＵＨ−４２０（ＡＤＥＫＡ社製）の１０％水溶液を１質量部と消泡剤としてＢＹＫ０２８（ビックケミー社製）０．１質量部を順に攪拌しながら加え攪拌機で３０分間混合した。次にこの混合物の２０質量部に対して、親水性基含有ポリイソシアネートとしてバイヒジュール  ＸＰ  ２７００（住化バイエルウレタン株式会社製）を１．１８質量部加え攪拌機で５分間混合し、クリア塗料を得た。このクリア塗料を用いて、耐溶剤性試験、マジック汚染性試験、密着性試験及び透明性試験を行った。結果を表２に示す。
【０１８１】
比較例１
合成例１で得られた複合重合体粒子の水性分散体の代わりに、合成例２で得られた複合重合体粒子の水性分散体を用いた以外は、実施例１と同様にして、クリア塗料を得た。このクリア塗料を用いて、実施例１と同様にして、耐溶剤性試験、マジック汚染性試験、密着性試験及び透明性試験を行った。結果を表２に示す。
【０１８２】
比較例２
合成例１で得られた複合重合体粒子の水性分散体の代わりに、合成例３で得られた複合重合体粒子の水性分散体を用いた以外は、実施例１と同様にして、クリア塗料を得た。このクリア塗料を用いて、実施例１と同様にして、耐溶剤性試験、マジック汚染性試験、密着性試験及び透明性試験を行った。結果を表２に示す。
【０１８３】
【表１】
2016204662.tif 000021
【０１８４】
【表２】
2016204662.tif 000022
【０１８５】
合成例４
表３に従い複合重合体粒子の水性分散液を合成した。界面活性剤としてアニオン１の２８．０質量％水溶液２２．３ｇ、メチルメタクリレート（ＭＭＡ）１６７ｇ、ブチルアクリレート（ｎ−ＢＡ）１２１ｇ、２−ヒドロキシエチルメタクリレート（２−ＨＥＭＡ）１５．６ｇ、３−メタクリロキシプロピルトリエトキシシラン（ＳｉＭＡ）３．１ｇアクリル酸（ＡＡ）７．５ｇ、ノニオン１の５０質量％溶液を１２．５ｇを用いた以外は、合成例１と同様にして複合重合体粒子の水性分散液を得た（固形分濃度５１．０質量％）。得られた複合重合体粒子の平均粒子径は１９０ｎｍであった。
【０１８６】
合成例５
表３に従い複合重合体粒子の水性分散液を合成した。界面活性剤としてアニオン１の２８．０質量％水溶液２２．３ｇ、メチルメタクリレート（ＭＭＡ）２４５ｇ、ブチルアクリレート（ｎ−ＢＡ）４４ｇ、２−ヒドロキシエチルアクリレート（２−ＨＥＡ）１５．６ｇ、３−メタクリロキシプロピルトリエトキシシラン（ＳｉＭＡ）３．１ｇ、アクリル酸（ＡＡ）７．５ｇ、ノニオン１の５０質量％溶液を１２．５ｇを用いた以外は、合成例１と同様にして複合重合体粒子の水性分散液を得た（固形分濃度５１．０質量％）。得られた複合重合体粒子の平均粒子径は１９０ｎｍであった。
【０１８７】
合成例６
表３に従い複合重合体粒子の水性分散液を合成した。フルオロポリマー（Ａ−１）の水性分散液を９７５ｇ、界面活性剤としてアニオン１の２８．０質量％水溶液２２．３ｇ、メチルメタクリレート（ＭＭＡ）１５４ｇ、ブチルアクリレート（ｎ−ＢＡ）１５．５ｇ、２−ヒドロキシエチルメタクリレート（２−ＨＥＭＡ）９．４ｇ、３−メタクリロキシプロピルトリエトキシシラン（ＳｉＭＡ）１．９ｇ、アクリル酸（ＡＡ）７．５ｇ、ノニオン１の５０質量％溶液を１２．５ｇを用いた以外は、合成例１と同様にして複合重合体粒子の水性分散液を得た（固形分濃度５１．０質量％）。得られた複合重合体粒子の平均粒子径は１９０ｎｍであった。
【０１８８】
実施例２
造膜助剤としてジエチルジグルコール（ＤＥＤＧ）を１０質量部用いた以外は実施例１と同様に行った。結果を表４に記す。
【０１８９】
実施例３〜５
表４記載の複合重合体粒子を用いたこと以外は、実施例１と同様に実施した。
【０１９０】
表１、３には、複合重合体粒子の酸価（ｍｇＫＯＨ／ｇ）及び水酸基価（ｍｇＫＯＨ／ｇ）の計算値を示した。
【０１９１】
酸価＝｛使用したアクリル酸（ＡＡ）のモル数｝×｛アクリルポリマー中のアクリル酸（ＡＡ）の割合（質量％）｝×｛ＫＯＨの分子量（５６．１）｝×１０００／１００｛複合重合体粒子中のアクリルポリマーの割合（質量％）｝
【０１９２】
水酸基価＝｛使用した２−ヒドロキシエチルメタクリレート（２−ＨＥＭＡ）や２−ヒドロキシエチルアクリレート（２−ＨＥＡ）のモル数｝×｛アクリルポリマー中の２−ヒドロキシエチルメタクリレート（２−ＨＥＭＡ）や２−ヒドロキシエチルアクリレート（２−ＨＥＡ）の割合（質量％）｝×｛ＫＯＨの分子量（５６．１）｝×１０００／１００×｛複合重合体粒子中のアクリルポリマーの割合（質量％）｝
【０１９３】
【表３】
2016204662.tif 000023
【０１９４】
【表４】
2016204662.tif 000024
【０１９５】
含フッ素塗膜の製造工程
アルミ板上に前述実施例１〜５のクリア塗料をバーコーター（Ｎｏ．２４）で塗布し、２０℃で７日間乾燥して試験板を作成した。
得られた塗膜を「（１１）塗膜中の官能基の測定方法」に従って測定したところ、シロキサン結合、ウレタン結合、フッ素炭素結合を有することが確認された。
【手続補正書】
【提出日】平成28年9月12日(2016.9.12)
【手続補正１】
【補正対象書類名】特許請求の範囲
【補正対象項目名】全文
【補正方法】変更
【補正の内容】
【特許請求の範囲】
【請求項１】
複合重合体粒子、ポリイソシアネート化合物及び水を含む水性分散体であって、
前記複合重合体粒子は、フルオロポリマー（Ａ）とアクリルポリマー（Ｂ）とからなり、フルオロポリマー（Ａ）及びアクリルポリマー（Ｂ）のいずれか一方又は両方が、水酸基及び加水分解性シリル基を含有し、
フルオロポリマー（Ａ）は、ビニリデンフルオライド単位を含む
ことを特徴とする水性分散体。
【請求項２】
アクリルポリマー（Ｂ）は、水酸基含有（メタ）アクリル酸エステル単位及び加水分解性シリル基含有不飽和単量体単位を含む請求項１記載の水性分散体。
【請求項３】
アクリルポリマー（Ｂ）は、アクリル酸エステル単位、メタクリル酸エステル単位、不飽和カルボン酸単位、水酸基含有（メタ）アクリル酸エステル単位及び加水分解性シリル基含有不飽和単量体単位を含む請求項１又は２記載の水性分散体。
【請求項４】
複合重合体粒子は、ガラス転移温度が０〜７０℃である請求項１、２又は３記載の水性分散体。
【請求項５】
フルオロポリマー（Ａ）及びアクリルポリマー（Ｂ）が含有する水酸基１当量に対して、０．５〜５．０当量のポリイソシアネート化合物を含む請求項１、２、３又は４記載の水性分散体。
【請求項６】
更に、造膜助剤を含む請求項１、２、３、４又は５記載の水性分散体。
【請求項７】
水性塗料である請求項１、２、３、４、５又は６記載の水性分散体。
【請求項８】
請求項１、２、３、４、５、６又は７記載の水性分散体から得られることを特徴とする塗膜。
【請求項９】
請求項１、２、３、４、５、６又は７記載の水性分散体を基材に塗装することにより得られることを特徴とする塗装物品。